(57)【要約】【課題】長時間放置しても表面の潤滑性を維持するとともに、例えばカテーテルに挿入する際の摺動抵抗を確実に低減することができるガイドワイヤを提供すること。【解決手段】ガイドワイヤ１は、カテーテルに挿入して用いられるカテーテル用ガイドワイヤであって、先端側に配置された第１ワイヤ２と、第１ワイヤ２の基端側に配置された第２ワイヤ３とを連結してなるワイヤ本体１０と、中間層４と、樹脂層５と、被覆層６とを有している。被覆層６は、２−アクリルアミド−２メチルプロパンスルホン酸を第１のモノマー成分とする架橋ポリマーを含む被覆材料で構成されている。この架橋ポリマーは、第１のモノマー成分と第２のモノマー成分との共重合体であるのが好ましい。また、架橋ポリマーは、三次元ネットワーク状構造体を有していて、吸水により膨潤してゲル化するものが好ましい。【選択図】図１
2008125913.tif 000002
【特許請求の範囲】
【請求項１】
線状のワイヤ本体と、該ワイヤ本体の外周の少なくとも一部を被覆する被覆層とを有し、
前記被覆層が、２−アクリルアミド−２メチルプロパンスルホン酸を第１のモノマー成分とするポリマーを含む被覆材料で構成されていることを特徴とするガイドワイヤ。
【請求項２】
前記ポリマーは、三次元ネットワーク状構造体を有する請求項１に記載のガイドワイヤ。
【請求項３】
前記被覆層は、吸水により膨潤してゲル化するものである請求項２に記載のガイドワイヤ。
【請求項４】
前記三次元ネットワーク状構造体は、その内部に複数の空洞部を有しており、
前記各空洞部の大きさが不均一である請求項２または３に記載のガイドワイヤ。
【請求項５】
前記被覆層は、実質的に水に溶解しない請求項１ないし４のいずれかに記載のガイドワイヤ。
【請求項６】
前記ポリマーは、前記第１のモノマー成分と、該第１のモノマー成分と異なる第２のモノマー成分との共重合体である請求項１ないし５のいずれかに記載のガイドワイヤ。
【請求項７】
前記第２のモノマー成分は、アクリルアミドまたはその誘導体である請求項６に記載のガイドワイヤ。
【請求項８】
前記ポリマー中の前記第１のモノマー成分と前記第２のモノマー成分とのモル比は、１０００：１〜１０：１である請求項６または７に記載のガイドワイヤ。
【請求項９】
前記被覆材料は、前記ポリマーと異なる他のポリマーを含む請求項１ないし８のいずれかに記載のガイドワイヤ。
【請求項１０】
前記被覆材料中において、前記他のポリマーの含有量は、前記ポリマーの５〜１００モル倍である請求項９に記載のガイドワイヤ。
【請求項１１】
前記他のポリマーは、ポリアクリルアミドまたはその誘導体である請求項９または１０に記載のガイドワイヤ。
【請求項１２】
前記ワイヤ本体は、先端側に配置された線状の第１ワイヤと、前記第１ワイヤの基端側に配置され、前記第１ワイヤの構成材料より弾性率が大きい材料で構成された線状の第２ワイヤとを接合したものであり、
前記被覆層は、前記第１のワイヤの少なくとも先端側の部分の外周に設けられている請求項１ないし１１のいずれかに記載のガイドワイヤ。
【請求項１３】
前記第１ワイヤの構成材料は、擬弾性を示す合金である請求項１２に記載のガイドワイヤ。
【請求項１４】
前記ワイヤ本体は、単一材料で構成されたものであり、
前記被覆層は、前記ワイヤ本体の少なくとも先端側の部分の外周に設けられている請求項１ないし１１のいずれかに記載のガイドワイヤ。
【請求項１５】
前記ワイヤ本体と前記被覆層との間に、樹脂材料で構成された中間層が設けられている請求項１ないし１４のいずれかに記載のガイドワイヤ。
【請求項１６】
前記被覆層と前記中間層とが、前記ワイヤ本体の全体を被覆するように設けられている請求項１５に記載のガイドワイヤ。
【請求項１７】
前記ワイヤ本体は、先端側に配置された線状の第１ワイヤと、前記第１ワイヤの基端側に配置され、前記第１ワイヤの構成材料より弾性率が大きい材料で構成された線状の第２ワイヤとを接合したものであり、
前記中間層は、前記第１ワイヤと、前記第１ワイヤと前記第２ワイヤとの接合部とを含む領域に設けられている請求項１５に記載のガイドワイヤ。
【請求項１８】
前記中間層は、アミド結合またはウレタン結合を含む有機材料で構成されている請求項１５ないし１７のいずれかに記載のガイドワイヤ。
【請求項１９】
前記有機材料は、ポリウレタンを主成分とするものである請求項１８に記載のガイドワイヤ。
【発明の詳細な説明】
【技術分野】
【０００１】
本発明は、ガイドワイヤ、特に血管のような体腔内にカテーテルを導入する際に用いられるガイドワイヤに関する。
【背景技術】
【０００２】
ガイドワイヤは、例えばＰＴＣＡ術（Percutaneous Transluminal Coronary Angioplasty：経皮的冠状動脈血管形成術）のような、外科的手術が困難な部位の治療、または人体への低侵襲を目的とした治療や、心臓血管造影などの検査に用いられるカテーテルを誘導するのに使用される。ＰＴＣＡ術に用いられるガイドワイヤは、ガイドワイヤの先端をバルーンカテーテルの先端より突出させた状態にて、バルーンカテーテルと共に目的部位である血管狭窄部付近まで挿入され、バルーンカテーテルの先端部を血管狭窄部付近まで誘導する。
【０００３】
血管は、複雑に湾曲しており、バルーンカテーテルを血管に挿入する際に用いるガイドワイヤには、適度の曲げに対する柔軟性と復元性、基端部における操作を先端側に伝達するための押し込み性およびトルク伝達性（これらを総称して「操作性」という）、耐キンク性（耐折れ曲がり性）等が要求される。
【０００４】
また、挿入時にカテーテルの内壁との摺動抵抗（摩擦抵抗）を低減するため、表面に潤滑性を有するガイドワイヤが知られている。
【０００５】
この潤滑性を有する従来のガイドワイヤは、芯材の表面に、メチルビニルエーテル無水マレイン酸共重合体のような親水性材料で構成された被覆層を備えている。このようなガイドワイヤをカテーテルに挿入する場合、挿入に先立って、被覆層に水分を付与する。これにより、被覆層の表面が浸潤した状態となり、ガイドワイヤとカテーテル内壁との摺動性が向上することが期待される（例えば、特許文献１参照）。
【０００６】
しかしながら、被覆層に付着した水分は、時間の経過とともに蒸発して徐々に失われるため、表面層の潤滑性を長時間にわたって維持することができないという問題がある。
【０００７】
【特許文献１】特開２００４−２３０１４２号公報
【発明の開示】
【発明が解決しようとする課題】
【０００８】
本発明の目的は、長時間放置しても表面の潤滑性を維持するとともに、例えばカテーテルに挿入する際の摺動抵抗を確実に低減することができるガイドワイヤを提供することにある。
【課題を解決するための手段】
【０００９】
このような目的は、下記（１）〜（１９）の本発明により達成される。
（１）  線状のワイヤ本体と、該ワイヤ本体の外周の少なくとも一部を被覆する被覆層とを有し、
前記被覆層が、２−アクリルアミド−２メチルプロパンスルホン酸を第１のモノマー成分とするポリマーを含む被覆材料で構成されていることを特徴とするガイドワイヤ。
【００１０】
（２）  前記ポリマーは、三次元ネットワーク状構造体を有する上記（１）に記載のガイドワイヤ。
【００１１】
（３）  前記被覆層は、吸水により膨潤してゲル化するものである上記（２）に記載のガイドワイヤ。
【００１２】
（４）  前記三次元ネットワーク状構造体は、その内部に複数の空洞部を有しており、
前記各空洞部の大きさが不均一である上記（２）または（３）に記載のガイドワイヤ。
【００１３】
（５）  前記被覆層は、実質的に水に溶解しない上記（１）ないし（４）のいずれかに記載のガイドワイヤ。
【００１４】
（６）  前記ポリマーは、前記第１のモノマー成分と、該第１のモノマー成分と異なる第２のモノマー成分との共重合体である上記（１）ないし（５）のいずれかに記載のガイドワイヤ。
【００１５】
（７）  前記第２のモノマー成分は、アクリルアミドまたはその誘導体である上記（６）に記載のガイドワイヤ。
【００１６】
（８）  前記ポリマー中の前記第１のモノマー成分と前記第２のモノマー成分とのモル比は、１０００：１〜１０：１である上記（６）または（７）に記載のガイドワイヤ。
【００１７】
（９）  前記被覆材料は、前記ポリマーと異なる他のポリマーを含む上記（１）ないし（８）のいずれかに記載のガイドワイヤ。
【００１８】
（１０）  前記被覆材料中において、前記他のポリマーの含有量は、前記ポリマーの５〜１００モル倍である上記（９）に記載のガイドワイヤ。
【００１９】
（１１）  前記他のポリマーは、ポリアクリルアミドまたはその誘導体である上記（９）または（１０）に記載のガイドワイヤ。
【００２０】
（１２）  前記ワイヤ本体は、先端側に配置された線状の第１ワイヤと、前記第１ワイヤの基端側に配置され、前記第１ワイヤの構成材料より弾性率が大きい材料で構成された線状の第２ワイヤとを接合したものであり、
前記被覆層は、前記第１のワイヤの少なくとも先端側の部分の外周に設けられている上記（１）ないし（１１）のいずれかに記載のガイドワイヤ。
【００２１】
（１３）  前記第１ワイヤの構成材料は、擬弾性を示す合金である上記（１２）に記載のガイドワイヤ。
【００２２】
（１４）  前記ワイヤ本体は、単一材料で構成されたものであり、
前記被覆層は、前記ワイヤ本体の少なくとも先端側の部分の外周に設けられている上記（１）ないし（１１）のいずれかに記載のガイドワイヤ。
【００２３】
（１５）  前記ワイヤ本体と前記被覆層との間に、樹脂材料で構成された中間層が設けられている上記（１）ないし（１４）のいずれかに記載のガイドワイヤ。
【００２４】
（１６）  前記被覆層と前記中間層とが、前記ワイヤ本体の全体を被覆するように設けられている上記（１５）に記載のガイドワイヤ。
【００２５】
（１７）  前記ワイヤ本体は、先端側に配置された線状の第１ワイヤと、前記第１ワイヤの基端側に配置され、前記第１ワイヤの構成材料より弾性率が大きい材料で構成された線状の第２ワイヤとを接合したものであり、
前記中間層は、前記第１ワイヤと、前記第１ワイヤと前記第２ワイヤとの接合部とを含む領域に設けられている上記（１５）に記載のガイドワイヤ。
【００２６】
（１８）  前記中間層は、アミド結合またはウレタン結合を含む有機材料で構成されている上記（１５）ないし（１７）のいずれかに記載のガイドワイヤ。
【００２７】
（１９）  前記有機材料は、ポリウレタンを主成分とするものである上記（１８）に記載のガイドワイヤ。
【発明の効果】
【００２８】
本発明によれば、ワイヤ本体の外周に、２−アクリルアミド−２メチルプロパンスルホン酸を第１のモノマー成分とするポリマーを含む被覆材料で構成された被覆層を設けたことにより、長時間放置しても表面の潤滑性を維持することが可能なガイドワイヤが得られる。また、このガイドワイヤを、例えばカテーテルに挿入する際には、ガイドワイヤとカテーテルとの間に生じる摺動抵抗を確実に低減することができる。
【００２９】
また、ポリマーが三次元ネットワーク状構造体を有することにより、三次元ネットワーク状構造体の内部に多量の水を保持することができるので、被覆層の吸水性および保水性を特に高めることができる。
【００３０】
また、ワイヤ本体と被覆層との間に、ポリウレタンを主成分とする中間層を設けた場合、ポリウレタンが含むウレタン結合の作用により、中間層と被覆層との密着性を確実に高めつつ、ワイヤ本体の柔軟性が低下してしまうのを避けることができる。
【００３１】
また、被覆層が、前記ポリマーと異なる他のポリマーを有することにより、この他のポリマーの組成を適宜選択することで、被覆層の潤滑性を維持しつつ、被覆層の機械的強度を高めることができる。
【発明を実施するための最良の形態】
【００３２】
以下、本発明のガイドワイヤを添付図面に示す好適な実施形態に基づいて詳細に説明する。
【００３３】
図１は、本発明のガイドワイヤの実施形態を示す縦断面図、図２は、図１に示すガイドワイヤの被覆層が含む三次元ネットワーク状構造体を模式的に示す図である。なお、説明の都合上、図１中の右側を「基端」、左側を「先端」という。また、図１中では、見易くするため、ガイドワイヤの長さ方向を短縮し、ガイドワイヤの太さ方向を誇張して模式的に図示しており、長さ方向と太さ方向の比率は実際とは大きく異なる。
【００３４】
図１に示すガイドワイヤ１は、カテーテルに挿入して用いられるカテーテル用ガイドワイヤであって、先端側に配置された第１ワイヤ２と、第１ワイヤ２の基端側に配置された第２ワイヤ３とを連結してなるワイヤ本体１０と、中間層４と、樹脂層５と、被覆層６とを有している。ガイドワイヤ１の全長は、特に限定されないが、２００〜５０００ｍｍ程度であるのが好ましい。また、ワイヤ本体１０の外径（外径が一定である部分の外径）は、特に限定されないが、通常、０．２〜１．２ｍｍ程度であるのが好ましい。
【００３５】
第１ワイヤ２は、弾性を有する線材である。第１ワイヤ２の長さは、特に限定されないが、２０〜１０００ｍｍ程度であるのが好ましい。
【００３６】
本実施形態では、第１ワイヤ２は、その基端から所定長さは外径が一定であり、途中から外径が先端方向へ向かって漸減している。この部分を外径漸減部１５と言う。このような外径漸減部１５を有することにより、第１ワイヤ２の剛性（曲げ剛性、ねじり剛性）を先端方向に向かって徐々に減少させることができ、その結果、ガイドワイヤ１は、先端部に良好な柔軟性を得て、血管への追従性、安全性が向上すると共に、折れ曲がり等も防止することができる。
【００３７】
図示の構成では、外径漸減部１５は第１ワイヤ２の一部に形成されているが、第１ワイヤ２の全体が外径漸減部１５を構成していてもよい。また、外径漸減部１５のテーパ角度（外径の減少率）は、ワイヤ長手方向に沿って一定でも、長手方向に沿って変化する部位があってもよい。例えば、テーパ角度（外径の減少率）が比較的大きい箇所と比較的小さい箇所とが複数回交互に繰り返して形成されているようなものでもよい。
【００３８】
また、第１ワイヤ２は、外径漸減部１５の途中または外径漸減部１５より先端側に、外径が長手方向に沿って一定の部分を有している。なお、第１ワイヤ２は、先端方向へ向かって外径が漸減するテーパ状のテーパ部が長手方向に沿って複数箇所に形成され、これらのテーパ部とテーパ部との間に外径が長手方向に沿って一定の部分が形成されているようなものでもよい。このような場合でも、前記と同様の効果が得られる。
【００３９】
また、図示の構成と異なり、外径漸減部１５の基端が第２ワイヤ３の途中に位置する、すなわち、外径漸減部１５が第１ワイヤ２と第２ワイヤ３の境界（溶接部１４）を跨って形成された構成でもよい。
【００４０】
第１ワイヤ２の構成材料は、特に限定されず、例えば、ステンレス鋼などの各種金属材料を使用することができるが、そのなかでも特に、擬弾性を示す合金（超弾性合金を含む。）が好ましい。より好ましくは超弾性合金である。超弾性合金は、比較的柔軟であるとともに、復元性があり、曲がり癖が付き難いので、第１ワイヤ２を超弾性合金で構成することにより、ガイドワイヤ１は、その先端側の部分に十分な柔軟性と曲げに対する復元性が得られ、複雑に湾曲・屈曲する血管に対する追従性が向上し、より優れた操作性が得られるとともに、第１ワイヤ２が湾曲・屈曲変形を繰り返しても、第１ワイヤ２に復元性により曲がり癖が付かないので、ガイドワイヤ１の使用中に第１ワイヤ２に曲がり癖が付くことによる操作性の低下を防止することができる。
【００４１】
擬弾性合金には、引張りによる応力−ひずみ曲線のいずれの形状も含み、Ａｓ、Ａｆ、Ｍｓ、Ｍｆ等の変態点が顕著に測定できるものも、できないものも含み、応力により大きく変形（歪）し、応力の除去により元の形状にほぼ戻るものは全て含まれる。
【００４２】
超弾性合金の好ましい組成としては、４９〜５２原子％ＮｉのＮｉ−Ｔｉ合金等のＮｉ−Ｔｉ系合金、３８．５〜４１．５重量％ＺｎのＣｕ−Ｚｎ合金、１〜１０重量％ＸのＣｕ−Ｚｎ−Ｘ合金（Ｘは、Ｂｅ、Ｓｉ、Ｓｎ、Ａｌ、Ｇａのうちの少なくとも１種）、３６〜３８原子％ＡｌのＮｉ−Ａｌ合金等が挙げられる。このなかでも特に好ましいものは、上記のＮｉ−Ｔｉ系合金である。なお、Ｎｉ−Ｔｉ系合金に代表される超弾性合金は、後述する樹脂層５や被覆層６の密着性にも優れている。
【００４３】
第１ワイヤ２の基端には、第２ワイヤ３の先端が溶接により連結（接続）されている。第２ワイヤ３は、弾性を有する線材である。第２ワイヤ３の長さは、特に限定されないが、２０〜４８００ｍｍ程度であるのが好ましい。なお、第１ワイヤ２と第２ワイヤ３との連結は、ろう接、固相拡散接合等の溶接以外の接合方法でなされていてもよい。
【００４４】
第２ワイヤ３は、第１ワイヤ２の構成材料より弾性率（ヤング率（縦弾性係数）、剛性率（横弾性係数）、体積弾性率）が大きい材料で構成されている。これにより、第２ワイヤ３に適度な剛性（曲げ剛性、ねじり剛性）が得られ、ガイドワイヤ１がいわゆるコシの強いものとなって押し込み性およびトルク伝達性が向上し、より優れた挿入操作性が得られる。
【００４５】
第２ワイヤ３の構成材料（素材）は、特に限定されず、ステンレス鋼（例えば、ＳＵＳ３０４、ＳＵＳ３０３、ＳＵＳ３１６、ＳＵＳ３１６Ｌ、ＳＵＳ３１６Ｊ１、ＳＵＳ３１６Ｊ１Ｌ、ＳＵＳ４０５、ＳＵＳ４３０、ＳＵＳ４３４、ＳＵＳ４４４、ＳＵＳ４２９、ＳＵＳ４３０Ｆ、ＳＵＳ３０２等ＳＵＳの全品種）、ピアノ線、コバルト系合金、擬弾性合金などの各種金属材料を使用することができる。
【００４６】
この中でも、コバルト系合金は、ワイヤとしたときの弾性率が高く、かつ適度な弾性限度を有している。このため、コバルト系合金で構成された第２ワイヤ３は、特に優れたトルク伝達性を有し、座屈等の問題を極めて生じ難い。コバルト系合金としては、構成元素としてＣｏを含むものであれば、いかなるものを用いてもよいが、Ｃｏを主成分として含むもの（Ｃｏ基合金：合金を構成する元素中で、Ｃｏの含有率が重量比で最も多い合金）が好ましく、Ｃｏ−Ｎｉ−Ｃｒ系合金を用いるのがより好ましい。このような組成の合金を、第２ワイヤ３の構成材料として用いることにより、前述した効果がさらに顕著なものとなる。また、このような組成の合金は、常温における変形においても可塑性を有するため、例えば、使用時等に所望の形状に容易に変形することができる。また、このような組成の合金は、弾性係数が高く、かつ高弾性限度としても冷間成形可能で、高弾性限度であることにより、座屈の発生を十分に防止しつつ、小径化することができ、所定部位に挿入するのに十分な柔軟性と剛性を備えるものとすることができる。
【００４７】
Ｃｏ−Ｎｉ−Ｃｒ系合金としては、例えば、２８〜５０ｗｔ％Ｃｏ−１０〜３０ｗｔ％Ｎｉ−１０〜３０ｗｔ％Ｃｒ−残部Ｆｅの組成からなる合金や、その一部が他の元素（置換元素）で置換された合金等が好ましい。置換元素の含有は、その種類に応じた固有の効果を発揮する。例えば、置換元素として、Ｔｉ、Ｎｂ、Ｔａ、Ｂｅ、Ｍｏから選択される少なくとも１種を含むことにより、第２ワイヤ３の強度のさらなる向上等を図ることができる。なお、Ｃｏ、Ｎｉ、Ｃｒ以外の元素を含む場合、その（置換元素全体の）含有量は３０ｗｔ％以下であるのが好ましい。
【００４８】
また、第２ワイヤ３の構成材料として、ステンレス鋼を用いた場合、ガイドワイヤ１は、より優れた押し込み性およびトルク伝達性が得られる。
【００４９】
また、本発明では、第１ワイヤ２と第２ワイヤ３を異種合金とすることが好ましく、また、第１ワイヤ２が、第２ワイヤ３の構成材料より弾性率が小さい材料で構成されたものであるのが好ましい。これにより、ガイドワイヤ１は、先端側の部分が優れた柔軟性を有するとともに、基端側の部分が剛性（曲げ剛性、ねじり剛性）に富んだものとなる。その結果、ガイドワイヤ１は、優れた押し込み性やトルク伝達性を得て良好な操作性を確保しつつ、先端側においては良好な柔軟性、復元性を得て血管への追従性、安全性が向上する。
【００５０】
また、第１ワイヤ２と、第２ワイヤ３との具体的な組合せとしては、第１ワイヤ２を超弾性合金で構成し、第２ワイヤ３をＣｏ−Ｎｉ−Ｃｒ系合金またはステンレス鋼で構成することが特に好ましい。これにより、前述した効果はさらに顕著なものとなる。
【００５１】
なお、図示の構成では、第２ワイヤは、ほぼ全長にわたってほぼ一定の外径を有するものであるが、その長手方向に外径が変化する部位を有するものであってもよい。
【００５２】
また、第１ワイヤ２の超弾性合金としてＮｉ−Ｔｉ系合金を用いることが先端側の柔軟性と復元性の点から好ましい。
【００５３】
また、本実施形態では、第１ワイヤ２と第２ワイヤ３とを連結してワイヤ本体１０を構成しているが、ワイヤ本体１０は、全体が連続した単一の材料で構成されていてもよく、３つ以上の部材を連結して構成されたものであってもよい。
【００５４】
なお、ワイヤ本体１０を単一材料で構成した場合は、被覆層６が、ワイヤ本体１０の少なくとも先端側の部分の外周に設けられている。この場合、ワイヤ本体１０は、Ｎｉ−Ｔｉ系合金にて構成されていることが好ましい。
【００５５】
中間層４は、第１ワイヤ２と溶接部１４とを含む領域を覆うように形成されている。
本実施形態では、このような中間層４が形成されていることにより、第１ワイヤ２は、中間層４に覆われて接触面積が少ないので、摺動抵抗を低減することができる。これにより、ガイドワイヤ１の操作性がより向上する。また、中間層４上に、後述する被覆層６を形成する際に、被覆層６を中間層４上に確実に接着させることができる。すなわち、中間層４は、その構成材料を適宜選択することにより、被覆層６を第１ワイヤ２や第２ワイヤ３に強固に接着させるための下地層としても機能する。したがって、中間層４の構成材料として、被覆層６と親和性の高い材料を選択することにより、中間層４と被覆層６との密着性が向上し、被覆層６の剥離を確実に抑制または防止することができる。かかる観点から、中間層４は、被覆層６を形成する領域に対応して形成されるのが好ましい。
【００５６】
中間層４の構成材料としては、例えば、ポリエチレン、ポリプロピレン等のポリオレフィン、ポリ塩化ビニル、ポリエステル（ＰＥＴ、ＰＢＴ等）、ポリアミド、ポリイミド、ポリアミドイミド、ポリスルホン、ポリウレタン、ポリスチレン、ポリカーボネート、シリコーン樹脂、またはこれらの複合材料が挙げられる。
【００５７】
これらの材料の中でも、中間層４は、アミド結合またはウレタン結合を含む有機材料で構成されているのが好ましい。アミド結合およびウレタン結合は、被覆層６中の２−アクリルアミド−２メチルプロパンスルホン酸が含むアミド結合に対して高い親和性を示す。このため、中間層４がアミド結合またはウレタン結合を含む有機材料で構成されていることにより、中間層４と被覆層６との密着性を確実に向上させることができる。
【００５８】
特に、この有機材料は、ポリウレタンを主成分とするものであるのが好ましい。ポリウレタンは、ウレタン結合を含んでいるため、被覆層６との密着性が高く、かつ、柔軟性に富んでいる。このため、前記有機材料としてポリウレタンを主成分とするものを用いることにより、中間層４と被覆層６との密着性を確実に高めつつ、第１ワイヤ２の柔軟性が低下してしまうのを避けることができる。
【００５９】
また、ポリウレタンは、原料のモノマーに含まれたイソシアネート基（−ＮＣＯ）のうち、重合に寄与しなかったものを少量程度含んでいる。このイソシアネート基は、金属材料との間で配位結合に基づく密着性を示す官能基である。したがって、ポリウレタンを含む有機材料で構成された中間層４は、ワイヤ本体１０を構成する金属材料に対して確実に密着することができるという利点もある。
【００６０】
また、本実施形態では、図１に示すように、中間層４が第１ワイヤ２と溶接部１４とを含む領域に形成されているので、溶接部１４付近でガイドワイヤ１が折れ曲がるのを防止することができる。そして、この折れ曲がりに伴って中間層４と被覆層６とが剥離してしまうのを、防止することができる。なお、本実施形態では、溶接部１４が、樹脂層５と中間層４との境界部より先端側に位置しているが、境界部付近に位置していてもよく、境界部より基端側に位置していてもよい。
【００６１】
また、中間層４の全長は、特に限定されないが、本実施形態においては、５〜５００ｍｍ程度であるのが好ましい。
【００６２】
また、中間層４および被覆層６は、ワイヤ本体１０の全体を被覆するように設けられていてもよい。
【００６３】
また、中間層４の厚さは、特に限定されないが、通常は、厚さ（平均）が２〜２００μｍ程度であるのが好ましく、５〜８０μｍ程度であるのがより好ましい。
【００６４】
なお、本発明では、ワイヤ本体１０の外周面（表面）に、中間層４の密着性を向上するための処理（化学処理、熱処理等）を施したり、中間層４の密着性を向上し得る下地層を設けたりすることもできる。
【００６５】
ところで、ガイドワイヤ１において、第１ワイヤ２と、第２ワイヤ３とは、溶接により互いに連結（固定）されている。これにより、第１ワイヤ２と第２ワイヤ３との溶接部（接続部）１４は、高い結合強度（接合強度）が得られ、よって、ガイドワイヤ１は、第２ワイヤ３からのねじりトルクや押し込み力が確実に第１ワイヤ２に伝達される。
【００６６】
ワイヤ本体１０は、その外周面（外表面）の一部を覆う樹脂層５を有している。この樹脂層５は、種々の目的で形成することができるが、その一例として、ガイドワイヤ１の摩擦（摺動抵抗）を低減し、摺動性を向上させることによってガイドワイヤ１の操作性を向上させることがある。
【００６７】
このような目的のためには、樹脂層５は、摩擦を低減し得る樹脂材料で構成されているのが好ましい。これにより、ガイドワイヤ１とともに用いられるカテーテルの内壁との摩擦抵抗（摺動抵抗）が低減されて摺動性が向上し、カテーテル内でのガイドワイヤ１の操作性がより良好なものとなる。また、ガイドワイヤ１の摺動抵抗が低くなることで、ガイドワイヤ１をカテーテル内で移動および／または回転した際に、ガイドワイヤ１のキンク（折れ曲がり）やねじれをより確実に防止することができる。
【００６８】
このような摩擦を低減し得る樹脂材料としては、例えば、ポリエチレン、ポリプロピレン等のポリオレフィン、ポリ塩化ビニル、ポリエステル（ＰＥＴ、ＰＢＴ等）、ポリアミド、ポリイミド、ポリアミドイミド、ポリスルホン、ポリウレタン、ポリスチレン、ポリカーボネート、シリコーン樹脂、フッ素系樹脂（ＰＴＦＥ、ＥＴＦＥ等）、またはこれらの複合材料が挙げられる。
【００６９】
そのなかでも特に、フッ素系樹脂（またはこれを含む複合材料）を用いた場合には、ガイドワイヤ１とカテーテルの内壁との摩擦抵抗（摺動抵抗）をより効果的に低減し、摺動性を向上させることができ、カテーテル内でのガイドワイヤ１の操作性がより良好なものとなる。また、これにより、ガイドワイヤ１をカテーテル内で移動および／または回転した際に、ガイドワイヤ１のキンク（折れ曲がり）やねじれをより確実に防止することができる。
【００７０】
また、フッ素系樹脂（またはこれを含む複合材料）を用いた場合には、通常、焼きつけ、吹きつけ等の方法により、樹脂材料を加熱した状態で、ワイヤ本体１０への被覆を行う。これにより、ワイヤ本体１０と、樹脂層５との密着性は特に優れたものとなる。
【００７１】
また、樹脂層５がシリコーン樹脂（またはこれを含む複合材料）で構成されたものであると、樹脂層５を形成する（ワイヤ本体１０に被覆する）際に、加熱しなくても、ワイヤ本体１０に確実かつ強固に密着した、樹脂層５を形成することができる。すなわち、樹脂層５をシリコーン樹脂（またはこれを含む複合材料）で構成されたものとする場合、反応硬化型の材料等を用いることができるため、樹脂層５の形成を室温にて行うことができる。このように、室温にて樹脂層５を形成することにより、簡便にコーティングができるとともに、溶接部１４における第１ワイヤ２と第２ワイヤ３との接合強度を十分に維持した状態にてガイドワイヤの操作ができる。
【００７２】
また、摩擦を低減し得る材料の他の好ましい例としては、親水性材料または疎水性材料が挙げられる。これらのうちでも特に、親水性材料が好ましい。
【００７３】
この親水性材料としては、例えば、セルロース系高分子物質、ポリエチレンオキサイド系高分子物質、無水マレイン酸系高分子物質（例えば、メチルビニルエーテル−無水マレイン酸共重合体のような無水マレイン酸共重合体）、水溶性ナイロン、ポリビニルアルコール、ポリビニルピロリドン等が挙げられる。
【００７４】
このような親水性材料は、多くの場合、湿潤（吸水）により潤滑性を発揮し、ガイドワイヤ１とともに用いられるカテーテルの内壁との摩擦抵抗（摺動抵抗）を低減する。これにより、ガイドワイヤ１の摺動性が向上し、カテーテル内でのガイドワイヤ１の操作性がより良好なものとなる。
【００７５】
樹脂層５の厚さは、特に限定されないが、通常は、厚さ（平均）が１〜２０μｍ程度であるのが好ましく、２〜１０μｍ程度であるのがより好ましい。樹脂層５の厚さが薄すぎると、樹脂層５の形成目的が十分に発揮されないことがあり、また、樹脂層５の剥離が生じるおそれがあり、また、樹脂層５の厚さが厚すぎると、ワイヤの物性を阻害することがあり、また樹脂層５の剥離が生じるおそれがある。
【００７６】
なお、本発明では、ワイヤ本体１０の外周面（表面）に、樹脂層５の密着性を向上するための処理（化学処理、熱処理等）を施したり、樹脂層５の密着性を向上し得る下地層を設けたりすることもできる。
【００７７】
ワイヤ本体１０の外周面の樹脂層５より先端側には、被覆層６が形成されている。
被覆層６は、中間層４の全部または一部を覆うように設けられている。図示の構成では、被覆層６は、中間層４の全部を覆っている。このように、ワイヤ本体１０の先端部が被覆層６で覆われていることにより、カテーテル等にガイドワイヤ１を挿入する際の摺動抵抗（摩擦抵抗）を確実に低減することができる。
【００７８】
なお、後述するように、被覆層６は、種々の液体を保持することができるが、本実施形態では、この液体が水である場合を例に説明する。
【００７９】
本発明では、この被覆層６が、２−アクリルアミド−２メチルプロパンスルホン酸を第１のモノマー成分とするポリマー（以下、「架橋ポリマー」と言う。）を含む被覆材料で構成されている。下記化学式（１）に、２−アクリルアミド−２メチルプロパンスルホン酸の構造式を示す。
【００８０】
【化１】
2008125913.tif 000003
【００８１】
ここで、従来のガイドワイヤでは、主に、メチルビニルエーテル無水マレイン酸共重合体のような親水性材料で構成された被覆層の表面に水を付着させることにより、被覆層の湿潤状態を維持していた。しかしながら、被覆層の表面に付着した水分は、時間の経過とともに蒸発して徐々に失われるため、表面層の潤滑性を長時間にわたって維持することができないという問題があった。また、被覆層の表面の水滴に生じる表面張力により、ガイドワイヤがカテーテルの内壁に貼り付くような挙動を示すという問題もあった。このため、この問題が、ガイドワイヤのカテーテル挿入時の操作性が低下を招いていた。
【００８２】
これに対し、本発明では、前述したように、被覆層６を、前述のような架橋ポリマーを含む被覆材料で構成することとした。これにより、被覆層６は、架橋ポリマーに吸着したり、架橋ポリマー同士の間に保持することにより、内部に水分を保持することができる。このため、従来のガイドワイヤにおける乾燥に伴う問題や水滴の表面張力に伴う問題が確実に解消される。その結果、ガイドワイヤ１の操作性の向上を図ることができる。
【００８３】
また、２−アクリルアミド−２メチルプロパンスルホン酸が有するスルホン酸基（−ＳＯ３Ｈ）は、親水性を有する官能基である。このため、架橋ポリマーは、水を引き寄せ易い性質を有することとなる。その結果、被覆層６は、水を積極的に取り込むことができ、かつ、取り込んだ水を長期にわたって保持することができる。すなわち、被覆層６の吸水性および保水性を高めることができる。
【００８４】
ここで、架橋ポリマーは、第１のモノマー成分のホモポリマーでもよいが、第１のモノマー成分と、この第１のモノマー成分と異なる第２のモノマー成分とを含むものが好ましく、第１のモノマー成分と第２のモノマー成分との共重合体（コポリマー）であるのがより好ましい。これにより、架橋ポリマーに第２のモノマー成分の物性（特性）を付加することができる。その結果、架橋ポリマーの機能性を高めることができる。
【００８５】
この第２のモノマー成分としては、分子の長さが、第１のモノマー成分と異なるものが好ましい。このような第１のモノマー成分と第２のモノマー成分との共重合体は、その内部に水を取り込むための空隙を有するものとなる。このため、かかる共重合体を含む被覆層６は、吸水性および保水性に優れたものとなる。
【００８６】
このような第２のモノマー成分としては、例えば、アクリルアミド、Ｎ，Ｎ’−メチレンビスアクリルアミド、ｎ−イソプロピルアクリルアミドのようなアクリルアミド誘導体、エチレングリコールジメタクリレート等が挙げられ、これらのうちの１種または２種以上を組み合わせて用いることができる。
【００８７】
このうち、第２のモノマー成分は、アクリルアミドまたはその誘導体であるのが好ましい。アクリルアミドやその誘導体は、アミド結合（−ＣＯＮＨ−）を有するが、このアミド結合も親水性を有する官能基（結合）である。なお、この親水性は、アミド結合が水との間に水素結合を形成することによってもたらされるものである。したがって、アクリルアミドを含む架橋ポリマーは、水を引き寄せる性質が特に強くなる。その結果、被覆層６の吸水性および保水性がさらに高めることができる。なお、本実施形態では、第２のモノマー成分の一例としてアクリルアミドを代表に説明する。下記化学式（２）に、アクリルアミドの構造式を示す。
【００８８】
【化２】
2008125913.tif 000004
【００８９】
なお、前記共重合体は、ランダム共重合体、交互共重合体、周期的共重合体、ブロック共重合体のいずれであってもよく、これらの構造が混在した共重合体であってもよい。また、第２のモノマー成分は、第１のモノマー成分同士を架橋する架橋剤として機能してもよい。
【００９０】
また、架橋ポリマー中の第１のモノマー成分と第２のモノマー成分とのモル比は、１０００：１〜１０：１程度であるのが好ましく、５００：１〜５０：１程度であるのがより好ましい。各モノマーの混合比を前記範囲内に設定することにより、架橋ポリマーは、機械的強度が高く、かつ保水性に優れたものとなる。
【００９１】
ここで、第１のモノマー成分である２−アクリルアミド−２メチルプロパンスルホン酸中の重合性基（前記化学式（１）に示すビニル基）と、第２のモノマー成分であるアクリルアミド中の重合性基（前記化学式（２）に示すビニル基）は、ラジカル重合により結合して、架橋ポリマーを生成するが、この架橋ポリマーは、三次元的に構築された部分を有するのが好ましい。すなわち、架橋ポリマーは、第１のモノマー成分と第２のモノマー成分とが三次元的に架橋してなる、図２に示すような三次元ネットワーク状構造体６０を有しているのが好ましい。
【００９２】
三次元ネットワーク状構造体６０は、その内部に、空洞部６１を有している（図２参照）。この空洞部６１に水（液体）が入り込むことにより、三次元ネットワーク状構造体６０は、多量の水を保持することができる。したがって、三次元ネットワーク状構造体６０を含む被覆層６は、吸水性および保水性が特に高いものとなる。また、三次元ネットワーク状構造体６０に含まれた複数の架橋構造は、互いを補強するように作用する。このため、被覆層６の機械的強度を特に高めることができる。
【００９３】
なお、三次元ネットワーク状構造体６０の内部には、空洞部６１が多数形成されている。これらの多数の空洞部６１の大きさは、均一であってもよいが、図２に示すように、できるだけ不均一であるのが好ましい。これにより、空洞部の大きさが均一である場合に比べ、三次元ネットワーク状構造体６０の機械的強度（後述する圧縮強度および破壊エネルギー）をさらに高めることができる。その結果、被覆層６の機械的強度をさらに高めることができ、ガイドワイヤ１（被覆層６）の耐久性の向上を図ることができる。
【００９４】
また、被覆層６は、吸水により膨潤してゲル化するものが好ましい。ゲル化した被覆層６は、特に顕著な吸水性および保水性を発揮し、湿潤状態を長期にわたって維持することができる。これにより、被覆層６は、カテーテルの内壁に対する潤滑性が向上し、ガイドワイヤ１における優れた操作性を長期にわたって実現することができる。
【００９５】
また、被覆層６は、実質的に水に溶解しないものが好ましい。架橋ポリマーが実質的に水に不溶であることにより、ガイドワイヤ１が長期にわたって水と接触していても、被覆層６が溶解して失われるのを防止することができる。その結果、被覆層６によってもたらされる上記のような効果が、長期にわたって発揮されることとなる。
【００９６】
ここで、被覆層６を構成する被覆材料は、前述の架橋ポリマーと異なる「他のポリマー」を有していてもよい。この他のポリマーの組成を適宜選択することにより、被覆層６の潤滑性（吸水性および保水性）を維持しつつ、他のポリマーが架橋ポリマーを補強して、被覆層６の機械的強度を高めることができる。
【００９７】
この他のポリマーは、架橋ポリマーよりも架橋度の低いポリマーであるのが好ましい。また、全く架橋されていないポリマーであるのが好ましい。
【００９８】
他のポリマーを構成するモノマーとしては、例えば、アクリルアミド（ＡＡｍ）、アクリル酸（ＡＡ）、メタクリル酸、Ｎ−イソプロピルアクリルアミド、ビニルピリジン、ヒドロキシエチルアクリレート、酢酸ビニル、ジメチルシロキサン、スチレン（Ｓｔ）、メチルメタクリレート（ＭＭＡ）、トリフルオロエチルアクリレート（ＴＦＥ）、スチレンスルホン酸（ＳＳ）、ジメチルアクリルアミド等が挙げられる。
【００９９】
また、この他のポリマーは、非電解質で柔軟性が高いこと、架橋ポリマーと静電相互作用や疎水結合等の相互作用がないか、または極めて弱いこと等の特徴を有するのが好ましい。これにより、他のポリマーが架橋ポリマーの構造に影響を与えることが防止される。その結果、他のポリマーを含有することにより、被覆層６の機械的強度が低下することが防止される。
【０１００】
このような他のポリマーのうち、非電解質の他のポリマーを構成するモノマーとしては、例えば、２，２，２−トリフルオロエチルメチルアクリレート、２，２，３，３，３−ペンタフルオロプロピルメタクリレート、３−（ペルフルオロブチル）−２−ヒドロキシプロピルメタクリレート、１Ｈ，１Ｈ，９Ｈ−ヘキサデカフルオロノニメタクリレート、２，２，２−トリフルオロエチルアクリレート、２，３，４，５，６−ペンタフルオロスチレン、フッ化ビニリデンのようなフッ素含有モノマー、ジェラン、ヒアルロン酸、カラギーナン、キチン、アルギン酸のような多糖類、ゼラチン、コラーゲンのようなタンパク質等が挙げられる。
【０１０１】
特に、他のポリマーは、モノマーとしてアクリルアミドを含むもの、すなわち、ポリアクリルアミドまたはその誘導体であるのが好ましい。これにより、他のポリマーと架橋ポリマーとの親和性が特に向上し、架橋ポリマーを確実に補強することができる。また、ポリアクリルアミドは、親水性に富んでいるため、被覆層６が他のポリマーとしてポリアクリルアミドを含むことにより、被覆層６の吸水性および保水性をさらに高める効果もある。
【０１０２】
なお、被覆層６が他のポリマーを含んでいる場合、他のポリマーは、重量比で架橋ポリマーより多く含まれているのが好ましい。具体的には、被覆層６に含まれる他のポリマーは、架橋ポリマーに対して、５〜１００モル倍程度であるのが好ましい。これにより、被覆層６の機械的強度をさらに高めることができる。
【０１０３】
また、かかる観点から、他のポリマーの重量は、ゲル化した被覆層６中において、架橋ポリマーの重量と被覆層６が吸水した水の重量との合計重量に対して１０〜４０％であるのが好ましい。
【０１０４】
また、このような被覆層６は、水中では水を含んでゲル化するが、このときの純水中での含水率は、１０〜９９％であるのが好ましく、５０〜９５％であるのがより好ましく、８５〜９５％であるのがさらに好ましい。このように被覆層６が多量の水を含有することにより、被覆層６における湿潤性がより長期にわたって維持されることとなる。その結果、ガイドワイヤ１は、その操作性が長期にわたって良好に維持される。なお、上記の含水率とは、純水中でゲル化した被覆層６の重量に対して、このゲル化した被覆層６に含まれた純水の重量の割合を示すものである。
【０１０５】
また、被覆層６は、純水中でゲル化した状態で、純水中から生理食塩水中に移し変えたときの体積維持率が２０〜９５％であるのが好ましく、６０〜９５％であるのがより好ましく、７０〜９５％であるのがさらに好ましい。
【０１０６】
被覆層６の厚さは、特に限定されないが、１〜２０μｍ程度であるのが好ましく、２〜１０μｍ程度であるのがより好ましい。被覆層６の厚さは、樹脂層５の厚さと同じでも、異なっていてもよい。被覆層６の厚さが前記範囲内であれば、被覆層６が十分な柔軟性を備えるとともに、被覆層６中に十分な量の水分が保持される。このため、ガイドワイヤ１とカテーテルの内壁との摺動性が確実に向上するとともに、この摺動性が長期にわたって維持される。
【０１０７】
また、被覆層６は、ゲル化したときの圧縮強度が、０．３〜４０ＭＰａ程度であるのが好ましい。ここで、圧縮強度とは、ゲル化した被覆層６を圧縮して破壊するのに必要な応力を、被覆層６を圧縮する面の初期の面積で割った値で示される。このように圧縮強度が高い被覆層６は、ガイドワイヤ１をカテーテルに挿入する際の摩擦等に対して、十分な耐久性を有するものとなる。
【０１０８】
さらに、被覆層６は、ゲル化したときの破壊エネルギーが、７００Ｊ／ｍ２程度であるのが好ましい。ここで、破壊エネルギーとは、ゲル化した被覆層６の定常的な破壊進行に必要とした仕事量を破断面積で割った値、すなわち、破断面を形成するために必要なエネルギーで示される。このように破壊エネルギーが高い被覆層６は、特に機械的強度が高く、破壊し難いものとなる。
【０１０９】
以下、中間層４上に被覆層６を形成する場合の手順について説明する。
まず、２−アクリルアミド−２メチルプロパンスルホン酸（第１のモノマー成分）と、Ｎ，Ｎ’−メチレンビスアクリルアミド（第２のモノマー成分）とを、水に添加し、水溶液を用意する。
【０１１０】
次に、この水溶液中に、重合開始剤を添加する。
重合開始剤としては、例えば、２−オキソグルタル酸等が挙げられる。
【０１１１】
また、重合開始剤の添加量は、第１のモノマー成分に対する割合が０．００１〜１ｍｏｌ％程度であるのが好ましく、０．１〜１ｍｏｌ％程度であるのがより好ましく、０．１〜０．５ｍｏｌ％程度であるのがさらに好ましい。重合開始剤の添加量を前記範囲内とすることにより、被覆層６の内部に形成された多数の空洞部の大きさが、不均一になる傾向を示す。このため、被覆層６の機械的強度（圧縮強度および破壊エネルギー）を高めることができる。
【０１１２】
次に、中間層４および樹脂層５を形成したワイヤ本体１０を用意する。
そして、用意したワイヤ本体１０のうち、中間層４を形成した部分を、用意した水溶液中に浸漬する。これにより、中間層４上に、水溶液の被膜を形成する。なお、各種塗布法により、中間層４上に水溶液の被膜を形成するようにしてもよい。
【０１１３】
次いで、ワイヤ本体１０を水溶液中から取り出し、浸漬した部分に向けて紫外線を照射する。これにより、第１のモノマー成分と第２のモノマー成分とがラジカル重合し、架橋ポリマーを形成する。
【０１１４】
以上のようにして、被覆層６を形成することができる。
以上、本発明のガイドワイヤを図示の実施形態について説明したが、本発明は、これらに限定されるものではなく、ガイドワイヤを構成する各部は、同様の機能を発揮し得る任意の構成のものと置換することができる。また、任意の構成物が付加されていてもよい。
【０１１５】
また、例えば、中間層４とワイヤ本体１０との間に、コイルを設けるようにしてもよい。
【０１１６】
また、図１に示す構成では、樹脂層５の先端と被覆層６の基端とが離間しているが、樹脂層５の先端と被覆層６の基端とが接合され、両層が連続して形成されていてもよく、あるいは、樹脂層５と被覆層６とが部分的に重なっていてもよい。
【０１１７】
また、前記実施形態では、溶接部１４が、樹脂層５と被覆層６との境界部より先端側に位置しているが、境界部付近に位置していてもよく、境界部より基端側に位置していてもよい。
【実施例】
【０１１８】
次に、本発明の具体的実施例について説明する。
１．ガイドワイヤの製造
（実施例１）
まず、第１のモノマー成分として２−アクリルアミド−２メチルプロパンスルホン酸（０．０２５ｍｏｌ）と、第２のモノマー成分としてＮ，Ｎ’−メチレンビスアクリルアミド（０．００１ｍｏｌ）と、重合開始剤として２−オキソグルタル酸（０．００００２５ｍｏｌ）とを用意し、これらを水に加えて水溶液５０ｍＬを調製した。調製した水溶液は、各モノマー成分と重合開始剤とが十分に拡散するように振盪させた。
【０１１９】
次に、図１に示すワイヤ本体を用意した。なお、第１ワイヤは、先端部の外径０．１５ｍｍ、長さ２００ｍｍのＮｉ−Ｔｉ製のワイヤとし、第２ワイヤは、外径０．６ｍｍ、長さ２６００ｍｍのステンレス鋼製のワイヤとした。
【０１２０】
次に、ワイヤ本体の先端から５００ｍｍの範囲に、ポリウレタン製の中間層を形成するとともに、それより基端側の範囲に、フッ素樹脂製の樹脂層を形成した。
【０１２１】
次に、調製した水溶液中に、ワイヤ本体のうち、中間層を形成した部分を浸漬した。
次に、ワイヤ本体を水溶液中から取り出し、浸漬した部分に向けて紫外線を照射した。これにより、中間層上に、厚さ５μｍの被覆層を得るとともに、図１に示すガイドワイヤを得た。
【０１２２】
（実施例２）
まず、他のポリマーを得るためのモノマーとしてアクリルアミド０．２ｍｏｌと、重合開始剤として２−オキソグルタル酸０．００００１ｍｏｌとを用意し、これらを水に加えて水溶液２００ｍＬを調製した。調製した水溶液は、モノマーと重合開始剤とが十分に拡散するように振盪させた。
【０１２３】
次に、振盪させた水溶液中に、前記実施例１で得られたガイドワイヤのうち、被覆層を形成した部分を浸漬した。これにより、被覆層中に水溶液を浸透・拡散させた。
【０１２４】
次に、ガイドワイヤを水溶液中から取り出し、浸漬した部分に向けて紫外線を照射した。これにより、実施例１で得た被覆層中に拡散した水溶液中でアクリルアミドと重合開始剤とが反応し、ポリアクリルアミド（他のポリマー）を得た。そして、他のポリマーを含む被覆層を得るとともに、ガイドワイヤを得た。
【０１２５】
（実施例３）
まず、中間層をシリコーン樹脂製のものに変更した以外は、前記実施例２と同様にしてガイドワイヤを得た。
【０１２６】
（比較例）
まず、実施例１と同様にして、ワイヤ本体を用意し、その外周面に、ポリウレタン製の中間層とフッ素樹脂製の樹脂層とを形成した。
【０１２７】
次に、中間層上に、メチルビニルエーテル無水マレイン酸共重合体で構成された被覆層を形成した。これにより、ガイドワイヤを得た。
【０１２８】
２．評価
２．１  摺動性の評価
各実施例および比較例で得られたガイドワイヤについて、それぞれ、以下のようにして摺動性の評価を行った。なお、下記の摺動抵抗の測定は、それぞれ３回ずつ行い、その平均値について評価を行った。
【０１２９】
［１］まず、内径１．２ｍｍ、長さ２３００ｍｍのポリウレタン製のチューブを用意した。
【０１３０】
［２］次に、各ガイドワイヤを生理食塩水に浸漬したのち、生理食塩水から取り出して、このチューブに挿入した。
【０１３１】
［３］次に、チューブを固定した状態で、ガイドワイヤをチューブから引き出す際の摺動抵抗を測定した。なお、摺動抵抗の測定にあたっては、チューブの引き出し速度を１００ｍｍ／ｓｅｃとし、引き出す際にガイドワイヤに加わる荷重をオートグラフにて測定することにより行った。また、測定環境は、気温２３℃、相対湿度４０％であった。
【０１３２】
［４］次に、各ガイドワイヤを再び生理食塩水に浸漬したのち、生理食塩水から取り出して５分間放置した。そして、５分間放置後の各ガイドワイヤをチューブに挿入した。
【０１３３】
［５］次に、前記［３］と同様にして、ガイドワイヤをチューブから引き出す際の摺動抵抗を測定した。
【０１３４】
［６］次に、各ガイドワイヤを再び生理食塩水に浸漬したのち、生理食塩水から取り出して１０分間放置した。そして、１０分間放置後の各ガイドワイヤをチューブに挿入した。
【０１３５】
［７］次に、前記［３］、［５］と同様にして、ガイドワイヤをチューブから引き出す際の摺動抵抗を測定した。
【０１３６】
２．２  耐久性の評価
各実施例および比較例で得られたガイドワイヤについて、それぞれ、以下のようにして耐久性の評価を行った。
【０１３７】
まず、前記２．１の摺動性の評価を行う場合と同じ要領で、チューブにガイドワイヤを挿入し、その後引き出すという操作を１００回繰り返した。
【０１３８】
そして、前記操作の、１回終了後、１０回終了後、５０回終了後、１００回終了後におけるガイドワイヤの外観をそれぞれ目視にて確認し、以下の基準にしたがって評価した。
【０１３９】
○：被覆層の剥離が全く認められない
△：被覆層の剥離がわずかに認められる
×：被覆層の剥離が多数認められる
以上の評価結果を表１に示す。
【０１４０】
【表１】
2008125913.tif 000005
【０１４１】
表１から明らかなように、各実施例で得られたガイドワイヤでは、いずれも、生理食塩水に浸漬した直後（吸水直後）と、５分間放置した後および１０分間放置した後とで、摺動抵抗にほとんど変化は見られなかった。
【０１４２】
一方、比較例で得られたガイドワイヤでは、生理食塩水に浸漬した後、放置した時間が長くなるのに伴い、摺動抵抗が大きくなっていた。
【０１４３】
また、各実施例で得られたガイドワイヤでは、いずれも、被覆層が十分な耐久性を有しているのに対し、比較例で得られたガイドワイヤでは、被覆層の耐久性が不十分であった。
【０１４４】
また、実施例２で得られたガイドワイヤは、特に優れた耐久性を示した。この結果は、実施例２で得られたガイドワイヤが、架橋ポリマー以外の他のポリマーを含む被覆層を備え、かつ、ポリウレタンで構成された中間層を備えていたため、被覆層の耐久性が向上したことに起因すると推測される。
【図面の簡単な説明】
【０１４５】
【図１】本発明のガイドワイヤの実施形態を示す縦断面図である。
【図２】図１に示すガイドワイヤの被覆層が含む三次元ネットワーク状構造体を模式的に示す図である。
【符号の説明】
【０１４６】
１                ガイドワイヤ
１０              ワイヤ本体
２                第１ワイヤ
３                第２ワイヤ
４                中間層
５                樹脂層
６                被覆層
６０              三次元ネットワーク状構造体
６１              空洞部
１４              溶接部
１５              外径漸減部
【図１】
2008125913.tif 000006
【図２】
2008125913.tif 000007